СПОСОБ ПОЛУЧЕНИЯ СФЕРИЧЕСКОГО ПОРОХА

3
Способ получения сферического пороха, включающий получение сферических пороховых элементов с размером 0,4…0,7 мм, состоящих из нитроцеллюлозы, дифениламина, графита, этилацетата и влаги, с насыпной плотностью 0,940…0,980 кг/дм, флегматизированных в аппарате-флегматизаторе, в который заливают по отношению к пороху 3,0…3,5 мас. ч. воды, загружают сферический порох и ведут при перемешивании нагрев суспензии до температуры 94…98°С, одновременно в эмульсификаторе готовят флегматизирующую эмульсию, состоящую по отношению к пороху из 2,0…4,0 мас.% динитротолуола, 4,5…6,5 мас.% централита I и 0,2 до 1,0 мас.% защитного коллоида, флегматизирующую эмульсию готовят с концентрацией в водной среде динитротолуола и централита I равной 2,0…3,5 мас.%, в течение 20…30 мин, при достижении температуры 94…98°С флегматизирующую эмульсию сливают в аппарат-флегматизатор и ведут процесс флегматизации пороха в течение 30…50 мин, отличающийся тем, что флегматизирующую эмульсию готовят из воды, 2,0…4,0 мас.% динитротолуола и 4,5…6,5 мас.% централита I по отношению к пороху, с концентрацией динитротолуола и централита I в водной среде равной 2,0…3,5 мас.% при перемешивании в течении 20…30 мин, нагревают до температуры 94…98°С и сливают в аппарат-флегматизатор.